(57)【要約】    基材をカーテンコーティングする方法が開示されている。いくつかの実施形態では、本方法は、基材に２つ以上の液体層を同時に適用することを含み、複数の層は、ずり減粘液体を含む底部液体層および粘弾性液体を含む別の液体層を含む。いくつかの実施形態では、開示された方法は、ずり減粘液体を含む底部層液体を配合することと、粘弾性液体を含む別の層液体を配合することと、底部層液体が、基材に衝突し、それによって底部層を形成して、他の層液体が、底部液体層の上に別の液体層を形成するように、底部液体および他の層液体をコーティングダイを通して同時にかつ移動する基材上にポンプ輸送することと、を含む。ずり減粘液体を含む底部液体層および粘弾性液体を含む他の層を含めることは、カーテンコーティング窓の拡大を提供する。  【選択図】図１
2021519206.tif 000002
【特許請求の範囲】
【請求項１】
基材をカーテンコーティングする方法であって、
２つ以上の液体を同時に適用して、前記基材上に複数の層をそれぞれ形成することを含み、前記複数の層が、
ずり減粘液体を含む底部液体層、および
粘弾性液体を含む上部液体層、を含む、方法。
【請求項２】
前記ずり減粘液体が、水溶液中にキサンタンガムを含む、請求項１に記載の方法。
【請求項３】
前記ずり減粘液体が、前記ずり減粘液体の総重量に基づいて、０．１〜１重量パーセントの量のキサンタンガムを含む、請求項１に記載の方法。
【請求項４】
前記粘弾性液体が、前記粘弾性液体の総重量に基づいて、０．０１〜１重量パーセントの量のポリエチレンオキシドを含む、請求項１に記載の方法。
【請求項５】
前記粘弾性液体が、１〜１０５０Ｐａ．ｓの伸長粘度を有する、請求項１に記載の方法。
【請求項６】
前記粘弾性液体が、２０〜７２ｍＮ／ｍの表面張力を有する、請求項１に記載の方法。
【請求項７】
前記基材が、紙、ポリマーフィルム、シリコーンでコーティングされた紙、金属、および金属化フィルムからなる群から選択される材料を含む、請求項１に記載の方法。
【請求項８】
基材をカーテンコーティングする方法であって、
ずり減粘液体を含む底部液体層を配合することと、
粘弾性液体を含む上部液体層を配合することと、
前記底部液体層が、前記基材に衝突するように、前記底部液体層および前記上部液体層をコーティングダイを通して同時にかつ移動する基材上にポンプ輸送することと、を含む、方法。
【請求項９】
基材をカーテンコーティングする方法であって、
２つ以上の液体を同時に適用して、前記基材上に複数の層をそれぞれ形成することを含み、前記複数の層が、
ずり速度の増加と共に減少するずり粘度を有するずり減粘液体を含むずり減粘液体層、および
粘弾性液体を含む粘弾性液体層、を含み、
前記ずり減粘液体層が、前記基材の表面に衝突する、方法。
【請求項１０】
中間液体層をさらに含む、請求項１に記載の方法。
【発明の詳細な説明】
【技術分野】
【０００１】
本開示は、基材をカーテンコーティングする方法に関する。いくつかの実施形態では、開示された方法は、基材に２つ以上の液体層を同時に適用することを含み、複数の層は、ずり減粘液体を含む底部液体層および粘弾性液体を含む別の液体層を含む。
【０００２】
いくつかの実施形態では、開示された方法は、ずり減粘液体を含む底部層液体を配合することと、粘弾性液体を含む別の層液体を配合することと、底部層液体が、基材に衝突し、それによって底部層を形成して、他の層液体が、底部液体層の上に別の液体層を形成するように、底部液体および他の層液体をコーティングダイを通して同時にかつ移動する基材上にポンプ輸送することと、を含む。ずり減粘液体を含む底部液体層および粘弾性液体を含む他の層を含めることは、カーテンコーティング窓の拡大を提供する。
【０００３】
開示の背景と概要
カーテンコーティングは、移動する基材上に流体コーティングを作成するプロセスである。次いで、コーティングされた基材は、種々の用途に使用することができる。液体カーテンは、コーティングする液体（複数可）をダイを通してポンプ輸送することによって形成され、それが、移動する基材に衝突するまで、重力下で落下する薄い液体シートを作成し、それにより液体層が形成される。多層コーティングだけでなく、連続的な基材（つまり、ウェブ）または個別のオブジェクト上にコーティングを作成することも可能である。特に連続コーティングでは、速度を上げることおよびコーティングの厚さを減らすことが、それぞれプロセスの経済性にとって重要である。カーテンコーティングの用途は多種多様であるが、その操作は、難しく、均一なコーティングは、コーティング窓と呼ばれる特定の範囲の操作パラメーターでのみ得られる。カーテンコーティングを制限する２つの主要な物理的メカニズムは、臨界流量を下回る液体カーテンの分解および特定のウェブ速度を超えると発生する空気連行である。
【０００４】
本開示では、カーテンコーティング窓は、弾性が強化された粘弾性液体層が、多層カーテンコーティングアプローチを介してずり減粘液体層と同時に堆積される多層アプローチを使用することによって拡大される。これは、コーティングされた基材の表面に直接衝突するずり減粘液体層のより薄いコーティングの堆積を可能にする。
【０００５】
コーティングする液体における弾性（つまり、伸長粘度が大きい粘弾性液体）は、コーティング中のカーテンの安定性を高め、これにより、プロセスをより低い流量で実行し、より薄いコーティングの作成が可能になる。すなわち、液体における弾性により、最小流量、またはそれを下回るとカーテンが不安定になり液柱に分かれる流量が減少する。さらに、ずり減粘液体（つまり、ずり速度の増加と共に減少する粘度を有する液体）の使用は、比較的大きな基材速度で起こる空気連行の開始を遅らせることにより、コーティング速度の範囲を増やすことができる。
【０００６】
上記の２種類の液体を多層液体カーテンとして適用することにより、多層液体カーテン中の１つの層が、弾性のある液体および多層液体カーテン中の底部層（つまり、多層液体カーテン中の最下部または背面液体層）は、ずり減粘液体を含み、カーテン窓のサイズを大幅に拡大することができる。カーテン窓を拡大すると、既存のコーティング方法と比較したときに、操作手順（例えば、コーティング速度）および製品品質の向上（例えば、いかなる欠陥もなくカーテンの厚さを下げる）の点で大きな利点を可能にする。
【０００７】
基材上にカーテンコーティングを形成するそのような方法が、本明細書に開示されている。いくつかの実施形態では、２つ以上の液体を同時に適用して基材上に複数の層をそれぞれ形成することを含む、基材をカーテンコーティングする方法が開示され、複数の層は、ずり減粘液体を含む底部層および粘弾性液体を含む上部液体層を含む。
【０００８】
さらに、ずり減粘液体を含む底部層液体を配合することと、粘弾性液を含む上部層液体を配合することと、底部層液体が、基材に衝突するように、底部層液体および上部層液体をコーティングダイを通して同時にかつ移動する基材上にポンプ輸送することと、を含む基材をカーテンコーティングする方法が開示される。
【０００９】
なおさらに、２つ以上の液体を同時に適用して基材上に複数の層をそれぞれ形成することを含む、基材をカーテンコーティングする方法が開示され、複数の層は、ずり減粘液体層および粘弾性液体層を含み、ずり減粘液体層は、基材の表面に衝突する。開示された方法は、任意選択で、カーテンコーティングに堆積された中間層であり得る。
【図面の簡単な説明】
【００１０】
本明細書では、以下の図を参照する。
【図１】本開示によるカーテンコーティングプロセスの概略図である。
【図２】いくつかのずり減粘液体についての粘度対ずり速度のプロットを示す図である。
【図３】いくつかの粘弾性液体についてのずり粘度対ずり速度のプロットを示す図である。
【図４】いくつかの粘弾性溶液についてのトルートン比の観点で表された伸長粘度対ヘンキーひずみのプロットを示す図である。
【図５】少量のＰＥＯを含むずり減粘液体溶液についての粘度対ずり速度のプロットを示す図である。
【図６】少量のＰＥＯを含むずり減粘液体溶液についてのトルートン比の観点で表された伸長粘度対ヘンキーひずみのプロットを示す図である。
【発明を実施するための形態】
【００１１】
開示された方法は、従来のアプローチに従って適用されたカーテンコーティングと比較して、改善された速度範囲および安定性を有するカーテンコーティングを提供する。上述のように、開示された方法は、２つ以上の液体を同時に適用して、基材上に複数の層をそれぞれ形成することを含む。複数の層は、コーティングされる基材に直接衝突するずり減粘液体層または底部液体層を含む。複数の層は、底部液体層の上に配向される、つまり、底部液体層に対して上部液体層であり、基材と直接接触していない粘弾性液体層をさらに含む。複数の層は、底部液体層の上に配向された１つ以上の中間液体層をさらに含み得る。すなわち、カーテンコーティングは、２つの層−ずり減粘液体を含む底部液体層および粘弾性液体を含む上部液体層のみを含有することができ、またはカーテンコーティングは、最下部の液体層が、ずり減粘液体を含み、１つ以上の上部液体層（複数可）が、粘弾性液体を含むのであれば、３、４、５、またはそれ以上の層を含有することができる。本明細書で使用される場合、「上部」は、必ずしも「最上部」を意味するものではない。
【００１２】
ずり減粘液体層
ずり減粘液体層は、ずり減粘液体を含む。本明細書で使用される場合、ずり減粘液体は、ずり速度の増加と共に減少するずり粘度を有する液体である。以下でさらに詳述するように、ずり減粘液体層は、コーティングされる基材に直接衝突する。その点で、ずり減粘液体層は、カーテンコーティング中の底部液体層である。
【００１３】
この開示に従って使用するための好適なずり減粘液体の例には、キサンタンガムを含む水溶液、アクリル乳濁液を含むポリマー乳濁液、ならびにずり速度の増加でより低い粘度および伸長速度で大幅に上昇しない伸長粘度を示すポリマー溶液が含まれる。例えば、実施例でさらに説明するように、蒸留水に溶解したキサンタンガムは、この開示によるずり減粘液体層での使用に好適である。いくつかの実施形態では、ずり減粘液体溶液中に存在するキサンタンガムの量は、ずり減粘液体溶液の総重量に基づいて、０．１〜１重量パーセント、または０．１５〜０．３重量パーセントである。
【００１４】
粘弾性液体層
粘弾性液体層は、粘弾性液体を含む。本明細書で使用される場合、粘弾性液体は、伸長速度と共に上昇する伸長粘度を有するように伸長増粘挙動を示す液体である。粘弾性液体層は、ずり減粘液体層または底部液体層の上に配向される。すなわち、ずり減粘液体層は、コーティングされる基材と粘弾性液体層との中間に配向される。実施例に示されるように、この配列は、様々なカーテンコーティング用途におけるコーティング窓の拡大を提供する。いくつかの実施形態では、粘弾性液体は、Ｌｕｃｙ  Ｅ．Ｒｏｄｄ，Ｔｉｍｏｔｈｙ  Ｐ．Ｓｃｏｔｔ，Ｊｕｓｔｉｎ  Ｊ．Ｃｏｏｐｅｒ−Ｗｈｉｔｅ，Ｇａｒｅｔｈ  Ｈ．ＭｃＫｉｎｌｅｙ，「Ｃａｐｉｌｌａｒｙ  Ｂｒｅａｋ−ｕｐ  Ｒｈｅｏｍｅｔｒｙ  ｏｆ  Ｌｏｗ−Ｖｉｓｃｏｓｉｔｙ  Ｅｌａｓｔｉｃ  Ｆｌｕｉｄｓ」，ＨＭＬ  Ｒｅｐｏｒｔ  Ｎｕｍｂｅｒ  ０４−Ｐ−０４，２００４で詳述されるように、ＣａＢＥＲレオメーター技術を使用して測定される際に、高ひずみで１〜１０５０Ｐａ．ｓの伸長粘度（μｅ）を有する。いくつかの実施形態では、粘弾性液体は、ウィルヘルミープレート法に従って測定した際に、２０〜７２ｍＮ／ｍの表面張力（σ）を有する。
【００１５】
本開示による使用に好適な粘弾性液体の例には、高分子量ポリエチレンオキシド（「ＰＥＯ」）、ポリビニルアルコール（「ＰＶＯＨ」）、ポリ（ビニルピロリドン）（「ＰＶＰ」）などのような弾性ポリマーを含む水溶液が含まれるが、これらに限定されない。例えば、約８×１０６ｇ／モルの分子量を有するＰＥＯは、本開示による粘弾性液体としての使用に好適である。いくつかの実施形態では、粘弾性液体溶液中に存在するＰＥＯの量は、粘弾性液体溶液の総重量に基づいて、０．０１〜１重量パーセント、または０．０２５〜０．１重量パーセント、または０．０２５〜０．０８重量パーセント、または０．０２５〜０．０５重量パーセントである。
【００１６】
任意選択的な添加剤
いくつかの実施形態では、ずり減粘液体層および／または粘弾性液層中に添加剤を任意選択で含めることができる。そのような添加剤の例には、湿潤剤、界面活性剤、増粘剤、消泡剤、およびそれらの２つ以上の組み合わせが含まれるが、これらに限定されない。
【００１７】
カーテンコーティングの形成
上記の液体層は、様々な方法で基材上にカーテンコーティングすることができる。コーティングされる好適な基材には、紙基材、ポリマーフィルム基材、シリコーンコーティングされた紙またはフィルム基材、金属基材、金属化フィルム基材、ガラス基材、および厚紙基材が含まれるが、これらに限定されない。これらのうち、好ましい基材には、シリコーンコーティングされた紙またはフィルム基材が含まれる。
【００１８】
図１は、本開示によるカーテンコーティングプロセスの概略図を示す。図１では、ポンプ１０２は、粘弾性液体をリザーバ１０４から質量流量計（例えば、コリオリタイプの流量計）に送達し、これは、スライドコーティングダイ１０８に入る前に粘弾性液体の質量流量および密度を測定する。液体は、供給スロットを出て、傾斜面を流れ落ちてから、多層液体カーテンの最上層を形成する。ポンプ１１０は、リザーバ１１２からスライドコーティングダイ１０８にずり減粘液体を送達する。ずり減粘液体はまた、供給スロットを出て、傾斜面を流れ落ちてから、多層カーテンの最下層を形成する。ずり減粘溶液の質量流量は、ポンプ１１０を較正することによって決定することができる。両方の液体は、重力加速度下で、回転シリンダー１１４に付着するまで流れ落ちる。
【００１９】
本開示の実施例
本開示を、開示される接着剤組成物および既存の接着剤組成物を例示する例（例示的実施例「ＩＥ」、比較例「ＣＥ」、総称して「実施例」）を説明することによって、ここで、さらに詳細に説明する。しかしながら、本開示の範囲は、当然ながら、実施例に限定されない。
【００２０】
ずり減粘液体
実施例で使用するための水性ずり減粘溶液は、キサンタンガムを蒸留水に溶解することにより、２つの濃度（水溶液の総重量に基づいて、０．１５および０．３０重量％）で調製される。次いで、２．７ｍＭのドデシル硫酸ナトリウム（「ＳＤＳ」）および少量の食品グレードの青＃１色染料を溶液に添加し、撹拌する。キサンタンガム溶液は、図２に詳述されるようにずり減粘挙動を示す。同じ溶媒（すなわち、蒸留水）中の異なるキサンタンガム濃度は、同様の高ずり粘度μ１０００を有するが、低ずり粘度μ０は、異なる。
【００２１】
溶液の表面張力は、Ｋｒｕｓｓから入手可能なＫ１０ＳＴ（商標）デジタル張力計でウィルヘルミープレート法を使用して測定される。ずり粘度曲線は、クエットセル形状のＴＡ  Ｉｎｓｔｒｕｍｅｎｔｓから入手可能なＡＲ−Ｇ２（商標）レオメーターを使用して得られる。密度は、メスフラスコおよび実験室の天秤で測定される。ずり減粘溶液の伸長粘度μｅは、液体フィラメントの急速な分解のため、キャピラリー破断式伸長レオメーター（「ＣａＢＥＲ」）レオメーター法を使用して測定するには低すぎる。
表１は、これらのずり減粘溶液の表面張力および粘度の詳細を示す。
【表１】
2021519206.tif 000003
【００２２】
粘弾性液体
実施例では、粘弾性液体として、ポリエチレンオキシドの水溶液（約８×１０６ｇ／モルの分子量）が使用される。少量の高分子量ポリマーポリエチレンオキシドを蒸留水に添加して、粘弾性液体を得る。粘弾性液体溶液の表面張力は、界面活性剤（２．７７ｍＭのＳＤＳ）を添加することによって減少される。少量の食品グレードの赤＃４０色染料を溶液に添加して、二重層カーテンにおける粘弾性液体層とずり減粘液体層（青）とを区別する。表面張力は、Ｋｒｕｓｓから入手可能なＫ１０ＳＴ（商標）デジタル張力計でウィルヘルミープレート法を使用して測定される。ずり粘度曲線は、クエットセル形状のＴＡ  Ｉｎｓｔｒｕｍｅｎｔｓから入手可能なＡＲ−Ｇ２（商標）レオメーターを使用して得られる。密度は、カーテンコーティングのセットアップで使用されるコリオリ型質量流量計によって測定される。図３は、ずり速度の関数としての粘弾性液体溶液のずり粘度を示す。ずり粘度μｐへのポリエチレンオキシドの寄与は、粘弾性液体溶液粘度と溶媒（つまり、蒸留水）粘度との差、例えば、μｐ≡μ０−μｓとして定義される。
【００２３】
粘弾性液体溶液の見掛け伸長粘度は、ＣａＢＥＲ法を使用して調べられる。現在の溶液の緩和時間λは、ポリエチレンオキシドの濃度に基づいて７４〜７６４ｍｓで変動する。
【００２４】
伸長粘度は、伸長粘度対ずり粘度間の比率を表すトルートン比Ｔｒで表すことができる。
【数１】
2021519206.tif 000004
【００２５】
トルートン比対ヘンキーひずみεは、
【数２】
2021519206.tif 000005
のように定義され、Ｄｐは、図４に表された液体ブリッジの初期直径である。
【００２６】
実施例で使用されるすべての粘弾性液体溶液についての物理的性質（例えば、高ひずみでの伸長粘度）を表２に表す。
【表２】
2021519206.tif 000006
【００２７】
粘弾性を有するずり減粘液体
実施例で使用するための粘弾性を有するずり減粘液体は、キサンタンガムを９９．８５の蒸留水および０．００５重量％のＰＥＯに溶解することにより、０．１５重量％の濃度で調製される。次いで、２．７ｍＭのＳＤＳおよび少量の食品グレードの青＃１色染料を溶液に添加し、撹拌する。最後に、０．００５重量％のＰＥＯを溶液にゆっくりと添加する。キサンタンガム／ＰＥＯ溶液は、図５および６に示すように、粘弾性を有するずり減粘挙動を示す。表３は、粘弾性を有するずり減粘液体の物理的性質を詳細に示す。
【００２８】
粘弾性を有するずり減粘溶液の表面張力は、Ｋｒｕｓｓから入手可能なＫ１０ＳＴ（商標）デジタル張力計でウィルヘルミープレート法を使用して測定される。ずり粘度μ曲線は、クエットセル形状を有するＴＡ  Ｉｎｓｔｒｕｍｅｎｔｓから入手可能なＡＲ−Ｇ２（商標）レオメーターを使用して得られた。密度は、メスフラスコおよび実験室の天秤で測定される。
【表３】
2021519206.tif 000007
【００２９】
ニュートン液体溶液
実施例では、ニュートン液体として、ポリエチレングリコールの水溶液（ＰＥＧ、８０００ｇ／モル）を使用する。ＰＥＧ溶液は、ＰＥＧ粉末を蒸留水に溶解することによって、２０重量％の濃度で調製する。次いで、２．７７ｍＭのドデシル硫酸ナトリウム（ＳＤＳ）および少量の食品グレードの赤＃４０色染料を溶液に添加し、撹拌する。ＰＥＧ溶液は、ニュートン挙動を示す。表４は、ＰＥＧ溶液の物理的性質を詳細に示す。ＰＥＧ溶液の伸長粘度は、ＣａＢＥＲを使用して測定できなかった。ＰＥＧ溶液は、ニュートン挙動を示すため、そのトルートン比は、３であると想定した。２０重量％のＰＥＧ溶液の伸長粘度は、約０．０６Ｐａ．ｓであると推定される。
【表４】
2021519206.tif 000008
【００３０】
表５に詳細に示した実施例は、ずり減粘底部液体層と粘弾性上部液体層（１＜μｅ＜１０５０Ｐａ．ｓ）との組み合わせが、強化されたカーテン安定性、つまり、より低いアクセス可能な最小流量（Ｑ分）をもたらす方法を詳細に示している。キサンタンガム溶液を有する単層カーテン（ＣＥ１およびＣＥ２）はいずれも、底部液体層としてこれらの流体および上部液体層として０．０２５〜０．１重量％のＰＥＯ溶液を含有する二重層カーテン（ＩＥ１〜ＩＥ６）よりも高い最小流量をもたらす。
【００３１】
より高い濃度のＰＥＯ（ＣＥ３〜ＣＥ８）は、結果としてμｅ＞１０５０Ｐａ．ｓとなり、表５に示されているように、液体カーテンが、ローラーの最高速度（１６４．２ｃｍ／ｓ）よりも低い速度で、移動するウェブ（図１に模式的に示されているように、実施例のセットアップではガラスローラー）と共に引張るようなビードプルをもたらす。
【００３２】
上部液体層をＰＥＯの代わりにＰＥＧで増粘してカーテン安定性を改善させた場合（つまり、上部液体層として、ニュートン粘度はあるが伸長粘度はない）は、上部液体層として２０重量％のＰＥＧ溶液および底部液体層として０．１５重量％のキサンタンガム溶液を使用して調製したＣＥ９に示されるように、カーテン安定性の改善は、観察されない。この場合の最小総流量Ｑ分は、Ｑ分＝（１６．１２±０．６１）ｃｍ３／ｓに等しく、２０重量％のＰＥＧ層単独の最小流量は、５．７４ｃｍ３／ｓに相当する。比較すると、０．１５重量％のキサンタンガム溶液を有する底部液体層および０．０２５重量％のＰＥＯ溶液を有する上部液体層の二重層の総最小流量Ｑ分は、Ｑ分＝（１４．５６±１．８）ｃｍ３／ｓであり、０．０２５重量％のＰＥＯ層の最小流量は、０．６６ｃｍ３／ｓのみである。
【００３３】
少量のＰＥＯが底部液体層に添加され、伸長粘度が増加する場合、ビードプルおよび空気連行が観察され、ガラスローラーの速度が上がるにつれてビードプルがカーテンを前方に引張る。底部液体層として非常に少量のＰＥＯ（つまり、０．００５重量％のＰＥＯ）および上部液体層として粘弾性溶液（つまり、０．０２５重量％のＰＥＯ）を有するＣＥ  １０における二重層は、０．１５重量％のキサンタンガムを使用して、製造される。ガラスローラーの速度が上がるとビードプルが観察され、ビードプルの程度が大きくなる。
【００３４】
表５は、様々な実施例についての最小流量を詳細に示す。二重層カーテンコーティングを使用した実施例の場合、個々の層の合計である総最小流量に加えて、各層の最小流量を詳細に示す。
【表５−１】
2021519206.tif 000009
【表５−２】
2021519206.tif 000010
【００３５】
上で説明される実施形態に加えて、特定の組み合わせの多くの実施形態が本開示の範囲内にあり、それらのうちのいくつかを以下に説明する。
実施形態１．基材をカーテンコーティングする方法であって、
２つ以上の液体を同時に適用して、基材上に複数の層をそれぞれ形成することを含み、複数の層が、
ずり減粘液体を含む底部液体層、および
粘弾性液体を含む上部液体層、を含む、方法。
実施形態２．ずり減粘液体が、ずり速度の増加と共に減少する見掛け粘度を有する、任意の先行するまたは後続の実施形態の方法。
実施形態３．ずり減粘液体が、水溶液中にキサンタンガムを含む、任意の先行するまたは後続の実施形態の方法。
実施形態４．ずり減粘液体が、ずり減粘液体の総重量に基づいて、０．１〜１重量パーセントの量のキサンタンガムを含む、任意の先行するまたは後続の実施形態の方法。
実施形態５．ずり減粘液体が、ずり減粘液体の総重量に基づいて、０．１５〜０．３重量パーセントの量のキサンタンガムを含む、任意の先行するまたは後続の実施形態の方法。
実施形態６．粘弾性液体が、粘弾性液体の総重量に基づいて、０．０１〜１重量パーセントの量のポリエチレンオキシドを含む、任意の先行または後続の実施形態の方法。
実施形態７．粘弾性液体が、粘弾性液体の総重量に基づいて、０．０２５〜０．１重量パーセントの量のポリエチレンオキシドを含む、任意の先行または後続の実施形態の方法。
実施形態８．粘弾性液体が、粘弾性液体の総重量に基づいて、０．０２５〜０．０８重量パーセントの量のポリエチレンオキシドを含む、任意の先行または後続の実施形態の方法。
実施形態９．粘弾性液体が、粘弾性液体の総重量に基づいて、０．０２５〜０．０５重量パーセントの量のポリエチレンオキシドを含む、任意の先行または後続の実施形態の方法。
実施形態１０．粘弾性液体が、１〜１０５０Ｐａ．ｓの伸長粘度を有する、任意の先行または後続の実施形態の方法。
実施形態１１．粘弾性液体が、２０〜７２ｍＮ／ｍの表面張力を有する、任意の先行または後続の実施形態の方法。
実施形態１２．基材が、紙、ポリマーフィルム、シリコーンでコーティングされた紙、金属、および金属化フィルムからなる群から選択される材料を含む、任意の先行または後続の実施形態の方法。
実施形態１３．基材をカーテンコーティングする方法であって、
ずり減粘液体を含む底部液体層を配合することと、
粘弾性液体を含む上部液体層を配合することと、
底部液体層が、基材に衝突するように、底部液体層および上部液体層をコーティングダイを通して同時にかつ移動する基材上にポンプ輸送することと、を含む、方法。
実施形態１４．基材をカーテンコーティングする方法であって、
２つ以上の液体を同時に適用して、基材上に複数の層をそれぞれ形成することを含み、複数の層が、
ずり速度の増加と共に減少するずり粘度を有するずり減粘液体を含むずり減粘液体層、および
粘弾性液体を含む粘弾性液体層、を含み、
ずり減粘液体層が、基材の表面に衝突する、方法。
実施形態１５．中間液体層をさらに含む、任意の先行または後続の実施形態の方法。
【図１】
2021519206.tif 000011
【図２】
2021519206.tif 000012
【図３】
2021519206.tif 000013
【図４】
2021519206.tif 000014
【図５】
2021519206.tif 000015
【図６】
2021519206.tif 000016
【国際調査報告】
2021519206.tif 000017
2021519206.tif 000018
2021519206.tif 000019
2021519206.tif 000020
2021519206.tif 000021